(57)【特許請求の範囲】
【請求項１】
２以上の有機顔料を含有してなる遮光性顔料組成物であって、
有機顔料として、少なくとも、下記一般式（１）：
【化１】
0006424991.tif 000020
（式（１）中、Ｒ１〜Ｒ６はそれぞれ独立に、水素原子、ハロゲン原子、ニトロ基、置換基を有していてもよいアルコキシ基、置換基を有していてもよいアミノ基、置換基を有していてもよいスルホニル基、置換基を有していてもよいカルボキシル基、又は置換基を有していてもよい一価の炭化水素基である）で表される有機顔料（Ａ）を含有することを特徴とする遮光性顔料組成物。
【請求項２】
前記有機顔料（Ａ）が、Ｃ．Ｉ．ピグメントブルー２５又はＣ．Ｉ．ピグメントブルー２６であることを特徴とする請求項１に記載の遮光性顔料組成物。
【請求項３】
前記有機顔料（Ａ）が、下記条件を満たす有機顔料であることを特徴とする請求項１又は２に記載の遮光性顔料組成物。
（条件：可視光領域（３８０ｎｍ〜７８０ｎｍ）における吸光度が波長５８０ｎｍ〜７８０ｎｍにおいて最大となり、３６５ｎｍにおける吸光度が最大吸光度の５０％以下、５５５ｎｍ及び７００ｎｍにおける吸光度が最大吸光度の５０％以上である。）
【請求項４】
さらに、下記一般式（２）および一般式（３）で表される化学構造を含むベンズイミダゾロン系顔料、下記一般式（４）で表される化学構造を含むベンズイミダゾロンジオキサジン系顔料のうち、一方又は両方を含有することを特徴とする請求項１〜３いずれか一項に記載の遮光性顔料組成物。
【化２】
0006424991.tif 000021
（式（２）中、Ｒ１〜Ｒ３は、それぞれ水素原子又はハロゲン原子又は置換基を有していてもよい１価の炭化水素基を示す。）
【化３】
0006424991.tif 000022
【化４】
0006424991.tif 000023
（式（４）中、Ｘ１、Ｘ２、Ｘ３、Ｘ４、Ｘ５及びＸ６はそれぞれ独立に水素原子又はハロゲン原子を示し；Ｘ３、Ｘ４、Ｘ５、Ｘ６の内、１つ以上はハロゲン原子であり；Ｒ１、Ｒ２、Ｒ３及びＲ４はそれぞれ独立に水素原子又は置換基を有していてもよい一価の炭化水素基を示す）
【請求項５】
請求項１〜４いずれか一項に記載の遮光性顔料組成物を含有するディスプレイ用遮光性部材。
【発明の詳細な説明】
【技術分野】
【０００１】
本発明は、高い光学濃度を実現可能な遮光性顔料組成物及び該遮光性顔料組成物を用いたディスプレイ用遮光性部材に関する。
【背景技術】
【０００２】
近年、液晶表示装置の分野において、カラーフィルタ基板とＴＦＴ（Ｔｈｉｎ  Ｆｉｌｍ  Ｔｒａｎｓｉｓｔｏｒ：薄膜トランジスタ）アレイ基板とを一体化させたカラーフィルタオンアレイ（ＣＯＡ）を導入した液晶パネルが注目を浴びている。ＣＯＡを用いれば、上記二つの基板を用いた場合に行われる精密な位置合わせが不要となるとともに、カラーフィルタの赤、青、緑の各画素を限界まで微細化できるため、液晶パネルの高精細化が可能となる。
このようなＣＯＡ用の樹脂ブラックマトリクスには、高い遮光性が必要とされるため、厚膜化が要求されている。しかしながら、樹脂ブラックマトリクスの膜厚が増大するにつれて、露光された部分での膜厚方向に対する架橋密度の差が拡大してしまうため、高感度化を達成し良好な形状のブラックパターンを得ることが困難になる。また、高遮光化の手段として、遮光性の高いカーボンブラックを用いた場合も同様に、露光感度が低下するという問題があった。
このような欠点を解消するために、カーボンブラックに代えて、複数の有機顔料を黒色となるように混合して得た黒色有機顔料組成物（有機ブラックマトリクス）を遮光材に用いる試みが最近活発に行われている（例えば、特許文献１）。
ここで、長波長域（５５０ｎｍ〜７８０ｎｍ）の遮光には主にフタロシアニンやインダンスレンといった青色顔料が使用されている。しかしながら、従来公知の青色顔料は遮光性を表すＯＤ値（光学濃度、遮光性能を表す数値であり、数値が大きいほど遮光性能が高いことを示す）に大きく寄与する５５５ｎｍ付近の吸収強度が小さく、また、紫外線硬化樹脂の硬化に用いる３６５ｎｍの吸収強度が大きいことから短波長域吸収顔料、中波長域吸収顔料と組み合わせて黒色としたとき、遮光が不十分であり、かつ露光感度が低下するといった問題があった。
このような中、光学濃度に大きく寄与する５５５ｎｍの吸収強度が大きく、かつ、３６５ｎｍの吸収強度が小さい青色顔料が求められていた。【０００３】
【特許文献１】特開平９−３０２２６５号公報
【発明の概要】
【発明が解決しようとする課題】
【０００４】
本発明が解決しようとする課題は、光学濃度が高く、かつ、露光感度が高い遮光性顔料組成物を提供することにある。また、該遮光性顔料組成物を含むディスプレイ用遮光性部材を提供することにある。
【課題を解決するための手段】
【０００５】
本発明者らは前記実状に鑑み、複数の有機顔料を含有してなる遮光性組成物の性能に大きな影響を与える青色顔料に注目した。多くの青色顔料が知られている中、本発明者らは青色顔料として後記する特定の有機顔料を用いることで、上記課題を解決できることを見出し、本発明を完成するに至った。
即ち本発明は、２以上の有機顔料を含有してなる遮光性顔料組成物であって、
有機顔料として、少なくとも、下記一般式（１）：【０００６】
【化１】
0006424991.tif 000002
（式中、Ｒ１〜Ｒ６はそれぞれ独立に、水素原子、ハロゲン原子、ニトロ基、置換基を有していてもよいアルコキシ基、置換基を有していてもよいアミノ基、置換基を有していてもよいスルホニル基、置換基を有していてもよいカルボキシル基、又は置換基を有していてもよい一価の炭化水素基である）で表される有機顔料（Ａ）（便宜的に、有機顔料（Ａ）と表記する）を含有することを特徴とする遮光性顔料組成物に関する。【０００７】
また、本発明の別の態様として、前記有機顔料（Ａ）が、Ｃ．Ｉ．ピグメント２５又は同２６であることを特徴とする遮光性顔料組成物に関する。
また、本発明の別の態様として、前記有機顔料（Ａ）が、下記条件（条件：可視光領域（３８０ｎｍ〜７８０ｎｍ）における吸光度が波長５８０ｎｍ〜７８０ｎｍにおいて最大となり、３６５ｎｍにおける吸光度が最大吸光度の５０％以下、５５５ｎｍ及び７００ｎｍにおける吸光度が最大吸光度の５０％以上である。）を満たす有機顔料（Ａ）であることを特徴とする遮光性顔料組成物に関する。【０００８】
また、本発明の別の態様として、本発明の遮光性顔料組成物がさらに、下記一般式（２）および一般式（３）で表される化学構造を含むベンズイミダゾロン系顔料、下記一般式（４）で表される化学構造を含むベンズイミダゾロンジオキサジン系顔料のうち一方または両方を含有することを特徴とする遮光性顔料組成物に関する。【０００９】
【化２】
0006424991.tif 000003
【００１０】
（式中、Ｒ１〜Ｒ３は、それぞれ水素原子又はハロゲン原子又は置換基を有していてもよい１価の炭化水素基を示す。）【００１１】
【化３】
0006424991.tif 000004
【００１２】
【化４】
0006424991.tif 000005
【００１３】
（式中、Ｘ１、Ｘ２、Ｘ３、Ｘ４、Ｘ５及びＸ６はそれぞれ独立に水素原子又はハロゲン原子を示し；Ｘ３、Ｘ４、Ｘ５、Ｘ６の内、１つ以上はハロゲン原子であり；Ｒ１、Ｒ２、Ｒ３及びＲ４はそれぞれ独立に水素原子又は置換基を有していてもよい一価の炭化水素基を示す）【００１４】
また、本発明の別の態様として、前記した本発明の遮光性顔料組成物を含有するディスプレイ用遮光性部材に関する。
【発明の効果】
【００１５】
本発明の遮光性顔料組成物は、光学濃度が高く、かつ、露光感度が高いため、ディスプレイ用遮光性部材に好適に用いることができる。
【発明を実施するための形態】
【００１６】
本発明の遮光性顔料組成物は、必須成分として特定の有機顔料（前記有機顔料（Ａ））を含有し、さらに橙色、黄色、紫色、赤色等の有機顔料を併用することにより、黒色の遮光性顔料組成物を構成するものである。このような本発明の遮光性顔料組成物を含有するディスプレイ用遮光性部材は、光学濃度が高く、かつ、露光感度が高いという優れた性能を有する。
前記有機顔料（Ａ）は、下記一般式（１）：
【００１７】
【化５】
0006424991.tif 000006
（式中、Ｒ１〜Ｒ６はそれぞれ、水素原子、ハロゲン原子、ニトロ基、置換基を有していてもよいアルコキシ基、置換基を有していてもよいアミノ基、置換基を有していてもよいスルホニル基、置換基を有していてもよいカルボキシル基、又は置換基を有していてもよい一価の炭化水素基である）で表される有機顔料である。
【００１８】
このような有機顔料は、光学濃度に大きく寄与する５５５ｎｍの吸収強度が大きく、かつ、３６５ｎｍの吸収強度が小さい青色顔料であり、遮光性組成物として用いた際に、優れた光学濃度を得ることができる。
なお、ここでハロゲン原子はフッ素原子、塩素原子、臭素原子又はヨウ素原子を示し、アルコキシ基のアルキル部分については炭素数１〜６のものなどがあえて挙げるとすれば挙げられる。
【００１９】
これらのなかでも、Ｃ．Ｉ．ピグメントブルー２５（ＰＢ２５とも表記する場合がある）又はＣ．Ｉ．ピグメントブルー２６（ＰＢ２６とも表記する場合がある）を用いることが好ましい。ＰＢ２５、ＰＢ２６は、いずれも古くから知られている有機顔料であるが、その用途は、着色剤としての使用（青色の着色を期待する用途）に限られていた。
【００２０】
ここで、紫外線硬化樹脂の硬化には一般的に３６５ｎｍの紫外線が多用される。紫外線とは波長１００ｎｍ〜４００ｎｍの光を指し、波長が短いほどエネルギーは大きくなる。しかし波長が２００ｎｍ以下では酸素の分解にエネルギーが消費されたり、酸素に吸収されやすいため、紫外線硬化には、主に２５４ｎｍと３６５ｎｍの光源が用いられる。同じ量の光に含まれるエネルギーは、２５４ｎｍ光：３６５ｎｍ光＝約３：２であるが、２５４ｎｍ光は２μｍの厚みで４０％しか樹脂の内部まで到達しないのに対し、３６５ｎｍ光は１２μｍの厚みでも９０％以上が内部まで到達する。また、３６５ｎｍ光を発光する高圧水銀ランプは、２５４ｎｍ光を発光する低圧水銀ランプと同じ長さで２０倍ものワット数とすることができるので、紫外線硬化には３６５ｎｍの紫外線を発光する高圧水銀ランプを使用することが望ましい。
【００２１】
遮光性の指標となるＯＤ値はＪＩＳ  Ｚ  ８７０１に従い、下記式より求めることができる。
0006424991.tif 000007
Ｙ：輝度（明るさ）
ｋ:定数
Ｔ:透過率
Ｓ:光源強度
ｙ:等色関数（人間の目の感度）
ＯＤ＝ｌｏｇ１０（最大輝度／Ｙ）＝ｌｏｇ１０（１００／Ｙ）
ここで等色関数ｙはＪＩＳ  Ｚ  ８７０１に記載されているものを使用し、光源強度ＳはＪＩＳ  Ｚ  ８７２０に記載されているＣ光源（測色用補助イルミナントＣ）を使用することができる。各波長におけるｙ×Ｃ光源強度を算出した定数が最大値となる５５５ｎｍにおける光の吸収強度はＯＤ値への寄与が大きくなるため、５５５ｎｍにおける光の吸収強度を簡易的な遮光性の指標とすることができる。
【００２２】
また、ＪＩＳ  Ｚ  ８７２２では色の測定方法として、４００ｎｍ〜７００ｎｍの範囲を第２種分光測光器で測定する方法が挙げられている。前述の波長範囲の光を測定することで実用上の色の表現が可能となる。７００ｎｍは人間の目が色を感じられる限界に近く、７００ｎｍより長波長の光は見た目の色及びＯＤ値への寄与が極めて小さい。なお、有機顔料を混合して黒色とするときには４００ｎｍ〜７００ｎｍにおいて一様に吸収を有することで見た目の黒さを高められることが知られている。したがって、黒色の遮光性組成物として望ましい見た目の黒さ、及び高いＯＤ値を得るためには、混合に用いる長波長域に吸収を有する顔料については、７００ｎｍにおいて高い吸光度を有することが望ましい。
【００２３】
上記有機顔料（Ａ）のなかでも、次の条件を満たすものを選択することが、優れた光学濃度を得られる点から好ましい。
条件：可視光領域（３８０ｎｍ〜７８０ｎｍ）における吸光度が波長５８０ｎｍ〜７８０ｎｍにおいて最大となり、３６５ｎｍにおける吸光度が最大吸光度の５０％以下、５５５ｎｍ及び７００ｎｍにおける吸光度が最大吸光度の５０％以上である。
【００２４】
上記のような条件を満たすかどうかは、対象となる有機顔料をＰＭＡ（プロピレングリコールモノメチルエーテルアセテート）に分散後、ＰＭＡを用いて分散液を希釈し、分光光度計（Ｕ３９００、株式会社日立ハイテクサイエンス製）で吸光スペクトルを測定し、ピークトップの位置、最大吸光度、３６５ｎｍにおける吸光度、５５５ｎｍにおける吸光度、７００ｎｍにおける吸光度を確認することで容易に特定することができる。
【００２５】
本発明においては、前記式（１）で表される有機顔料（有機顔料（Ａ））をそのまま用いてもよいが、上記のような条件を満たすため、平均一次粒子径の調整、結晶構造の調整、溶剤への分散性の調整などにより、上記条件を満足させて用いることができる。
【００２６】
ここで、有機顔料（Ａ）として前記式（１）で表される有機顔料を用いる場合、該有機顔料は、小角エックス線散乱法での平均一次粒子径が３０ｎｍ〜１９０ｎｍの範囲にあることが好ましく、５０ｎｍ〜１６０ｎｍの範囲にあることがより好ましい。平均一次粒子径をこのような範囲内に調整することにより、５５５ｎｍおよび７００ｎｍの吸光度を高め、光学濃度をより高くすることができる。
【００２７】
本発明の遮光性顔料組成物は、従来のような銅フタロシアニンやＣ．Ｉ．ピグメントブルー６０を混色有機顔料中の青色顔料として使用した場合に比べ、後記する実施例（表２）に示すように、光学濃度及び露光感度が顕著に優れたディスプレイ用遮光性部材を得ることができる。
【００２８】
ここでディスプレイとは、コンピュータ、テレビなどの機器から出力される静止画または動画の映像信号を表示する機器である。モニタともいい、プラズマディスプレイ（ＰＤＰ）や液晶ディスプレイ（ＬＣＤ）、ＥＬディスプレイ（ＥＬＤ）、電界放出ディスプレイ（ＦＥＤ）、クリスタルＬＥＤディスプレイ（ＣＬＥＤ）などがある。
【００２９】
また、本発明のディスプレイ用遮光性部材とは、可視光域または、ディスプレイにおけるバックライトのような発光部材からの発光を遮蔽するための材料である。具体的には、ブラックマトリクスや、ＴＦＴ遮光膜、ブラックマスク、ブラックシール、ブラックカラムスペーサ、ＥＬＤにおける電界制限層などがある。
【００３０】
本発明の遮光性顔料組成物には他の有機顔料や無機顔料、染料などの着色剤を可視領域の透過性のバランスを損なわないように混合しても良い。混合される着色剤としては、アゾ顔料、縮合アゾ顔料、アゾメチン顔料、フタロシアニン顔料、キナクリドン顔料、イソインドリノン顔料、イソインドリン顔料、ジオキサジン顔料、スレン顔料、ペリレン顔料、ペリノン顔料、キノフタロン顔料、ジケトピロロピロール顔料、チオインジゴ顔料、ベンズイミダゾロン顔料、インダンスレン顔料などの絶縁性の有機顔料が好ましく、特に、黄色、橙色、赤色、紫色から選ばれた少なくとも１種の有機顔料を含有することが有利である。
【００３１】
混合する色の組合せを詳述するとすれば、例えば、青色と橙色の組合せ、青色と橙色と紫色の組合せ、青色と黄色と紫色の組合せ、青色と黄色と赤色の組合せなどが挙げられる。もちろん、青色系顔料を２種以上用いるなど、同系色を組合わせたり、同系色の組合せにさらに他色の顔料を組合わせても構わない。また、前記した有機顔料（Ａ）以外の青色顔料をさらに併用しても構わないし、前記した有機顔料（Ａ）に該当する顔料を複数種用いても構わない。用いる有機顔料及びその組み合わせは、目的とするブラックマトリックス等に求められている黒色度が得られれば良い。たとえば青色、黄色、赤色の三原色を減法混色することで黒色とすることなどは、当業者の技術常識に属することであり、それらの混合割合は特に制限されるものではない。以下、各色顔料の例を示す。
【００３２】
更に加えてもよい青色の顔料としては、例えば、Ｃ．Ｉ．ピグメントブルー１、１：２、９、１４、１５、１５：１、１５：２、１５：３、１５：４、１５：６、１６、１７、１９、２７、２８、２９、３３、３５、３６、５６、５６：１、６１、６１：１、６２、６３、６６、６７、６８、７１、７２、７３、７４、７５、７６、７８、７９、８０等を挙げることができる。
【００３３】
黄色の顔料としては、例えば、Ｃ．Ｉ．ピグメントイエロー１、１：１、２、３、４、５、６、９、１０、１２、１３、１４、１６、１７、２４、３１、３２、３４、３５、３５：１、３６、３６：１、３７、３７：１、４０、４１、４２、４３、４８、５３、５５、６１、６２、６２：１、６３、６５、７３、７４、７５、８１、８３、８７、９３、９４、９５、９７、１００、１０１、１０４、１０５、１０８、１０９、１１０、１１１、１１６、１１７、１１９、１２０、１２６、１２７、１２７：１、１２８、１２９、１３０、１３３、１３４、１３６、１３８、１３９、１４２、１４７、１４８、１５０、１５１、１５３、１５４、１５５、１５７、１５８、１５９、１６０、１６１、１６２、１６３、１６４、１６５、１６６、１６７、１６８、１６９、１７０、１７２、１７３、１７４、１７５、１７６、１８０、１８１、１８２、１８３、１８４、１８５、１８８、１８９、１９０、１９１、１９１：１、１９２、１９３、１９４、１９５、１９６、１９７、１９８、１９９、２００、２０２、２０３、２０４、２０５、２０６、２０７、２０８、２１３、２１４、２２９等を挙げることができる。この中でも、好ましくはＣ．Ｉ．ピグメントイエロー８３、１１７、１２９、１３８、１３９、１５０、１５４、１５５、１８０、１８５が挙げられ、さらに好ましくはＣ．Ｉ．ピグメントイエロー８３、１３８、１３９、１５０、１８０を挙げることができる。
【００３４】
橙色の顔料としては、例えば、Ｃ．Ｉ．ピグメントオレンジ１、２、５、１３、１６、１７、１９、２０、２１、２２、２３、２４、３４、３６、３８、３９、４３、４６、４８、４９、６１、６２、６４、６５、６７、６８、６９、７０、７１、７２、７３、７４、７５、７７、７８、７９、８１等を挙げることができる。この中でも、好ましくは、Ｃ．Ｉ．ピグメントオレンジ３６、３８、６０、６２、６４、７２を挙げることができる。
【００３５】
茶色の顔料としては、例えば、Ｃ．Ｉ．ピグメント・ブラウン２３、２５、４１等を挙げることができる。
【００３６】
赤色の顔料としては、例えば、Ｃ．Ｉ．ピグメントレッド１、２、３、４、５、６、７、８、９、１２、１４、１５、１６、１７、２１、２２、２３、３１、３２、３７、３８、４１、４７、４８、４８：１、４８：２、４８：３、４８：４、４９、４９：１、４９：２、５０：１、５２：１、５２：２、５３、５３：１、５３：２、５３：３、５７、５７：１、５７：２、５８：４、６０、６３、６３：１、６３：２、６４、６４：１、６８、６９、８１、８１：１、８１：２、８１：３、８１：４、８３、８８、９０：１、１０１、１０１：１、１０４、１０８、１０８：１、１０９、１１２、１１３、１１４、１２２、１２３、１４４、１４６、１４７、１４９、１５１、１６６、１６８、１６９、１７０、１７２、１７３、１７４、１７５、１７６、１７７、１７８、１７９、１８１、１８４、１８５、１８７、１８８、１９０、１９３、１９４、２００、２０２、２０６、２０７、２０８、２０９、２１０、２１３、２１４、２１６、２２０、２２１、２２４、２３０、２３１、２３２、２３３、２３５、２３６、２３７、２３８、２３９、２４２、２４３、２４５、２４７、２４９、２５０、２５１、２５３、２５４、２５５、２５６、２５７、２５８、２５９、２６０、２６２、２６３、２６４、２６５、２６６、２６７、２６８、２６９、２７０、２７１、２７２、２７３、２７４、２７５、２７６、２７９等を挙げることができる。この中でも、好ましくはＣ．Ｉ．ピグメントレッド４８：１、１２２、１６８、１７７、２０２、２０６、２０７、２０９、２２４、２４２、２５４が挙げられ、さらに好ましくはＣ．Ｉ．ピグメントレッド１７７、２０９、２２４、２５４を挙げることができる。
【００３７】
紫色の顔料としては、例えば、Ｃ．Ｉ．ピグメントバイオレット１、１：１、２、２：２、３、３：１、３：３、５、５：１、１４、１５、１６、１９、２３、２５、２７、２９、３１、３２、３７、３９、４２、４４、４７、４９、５０等を挙げることができる。この中でも、好ましくはＣ．Ｉ．ピグメントバイオレット１９、２３、２９が挙げられ、さらに好ましくはＣ．Ｉ．ピグメントバイオレット２３を挙げることができる。
【００３８】
緑色の顔料としては、例えば、Ｃ．Ｉ．ピグメントグリーン１、２、４、７、８、１０、１３、１４、１５、１７、１８、１９、２６、３６、４５、４８、５０、５１、５４、５５、５８、５９を挙げることができる。この中でも、好ましくはＣ．Ｉ．ピグメントグリーン７、３６を挙げることができる。
【００３９】
本発明の遮光性顔料組成物にさらに併用する有機顔料として、より好適な遮光性を得ることができる観点から、下記一般式（２）および一般式（３）で表される化学構造を含むベンズイミダゾロン系顔料、下記一般式（４）で表される化学構造を含むベンズイミダゾロンジオキサジン系顔料の一方または両方を用いることが好ましい。
【００４０】
【化６】
0006424991.tif 000008
【００４１】
（式中、Ｒ１〜Ｒ３は、それぞれ水素原子又はハロゲン原子又は置換基を有していてもよい１価の炭化水素基を示す。）
【００４２】
【化７】
0006424991.tif 000009
【００４３】
【化８】
0006424991.tif 000010
【００４４】
（式中、Ｘ１、Ｘ２、Ｘ３、Ｘ４、Ｘ５及びＸ６はそれぞれ独立に水素原子又はハロゲン原子を示し；Ｘ３、Ｘ４、Ｘ５、Ｘ６の内、１つ以上はハロゲン原子であり；Ｒ１、Ｒ２、Ｒ３及びＲ４はそれぞれ独立に水素原子又は置換基を有していてもよい一価の炭化水素基を示す）
【００４５】
なお、上記式（４）の化合物は、特に制限されるものではなく従来公知の方法を適宜利用して製造することができる。以下、上記式（４）の化合物の製造方法の一態様を記載する。
【００４６】
上記式（４）の化合物は、例えば、特開平１１−３３５５７５に記載の方法で後記する式（Ｖ）の化合物を合成し、これを、後記するハロゲン化反応でハロゲン化することにより製造することができる。詳細を下記する。
【００４７】
＜縮合反応＞
酢酸ナトリウム、炭酸水素ナトリウム、トリエチルアミンなどの塩基１モル及び下記式（ＩＩ）のｐ−ベンゾキノン化合物２モルをエタノール、ジメチルアセトアミドなどの溶剤中に懸濁し、そしてこの懸濁液を４０℃〜７０℃に加熱する。下記式（ＩＩＩ）のアミン化合物１モルを１時間かけて添加し、そしてこの混合物を引き続き還流下で１時間〜１０時間加熱する。次いで更に酢酸ナトリウム、炭酸水素ナトリウム、トリエチルアミンなどの塩基１モルを添加し、次いで、下記式（ＩＶ）のアミン化合物１モルを添加する。この混合物を還流下で１時間〜１０時間撹拌し、次いで固体生成物を熱いうちに濾別し、そして６０℃〜１００℃のエタノール、ジメチルアセトアミドなどの溶剤で洗浄し、次いで沸騰水で洗浄する。生成物をジメチルホルムアミド、ジメチルアセトアミドなどの溶剤中に懸濁し、この懸濁液を８０℃〜１５０℃にて１時間〜１０時間加熱し、熱いうちに濾過し、この固体生成物を６０℃〜１００℃のエタノール、ジメチルアセトアミドなどの溶剤で洗浄し、次いで沸騰水で洗浄し、９０℃〜１２０℃で乾燥させる。
【００４８】
【化９】
0006424991.tif 000011
【００４９】
（式（ＩＩ）中、Ｘ１及びＸ２はそれぞれ独立に水素原子、又はハロゲン原子を示し、Ｘ７及びＸ８はそれぞれ独立にハロゲン原子、アルコキシ基などの脱離基を示す。）
【００５０】
【化１０】
0006424991.tif 000012
【００５１】
（式（ＩＩＩ）中、Ｒ１及びＲ２はそれぞれ独立に水素原子、又は置換基を有していてもよい一価の炭化水素基を示す。）
【００５２】
【化１１】
0006424991.tif 000013
【００５３】
（式（ＩＶ）中、Ｒ３及びＲ４はそれぞれ独立に水素原子、又は置換基を有していてもよい一価の炭化水素基を示す。）
【００５４】
＜閉環反応＞
前記縮合反応で得られた生成物を、１０℃以下の濃硫酸に１時間かけて添加する。次いで二酸化マンガン２モル〜４モルを３時間かけて添加し、この混合物を引き続き室温にて１８時間〜４８時間攪拌する。この混合物を、冷却しながら水を添加することにより硫酸濃度８０％に希釈する。過剰の二酸化マンガンを、過酸化水素（３０％）を用いて破壊する。この混合物をポリプロピレンフィルターにて濾過し、この固体生成物を硫酸（８０％）で洗浄し、次いで硫酸（５０％）で洗浄し、引続き水で洗浄する。９０℃〜１２０℃で乾燥し、下記式（Ｖ）で表される化合物を得る。
【００５５】
【化１２】
0006424991.tif 000014
【００５６】
（式（Ｖ）中、Ｘ１及びＸ２はそれぞれ独立に水素原子又はハロゲン原子を示し；Ｒ１、Ｒ２、Ｒ３及びＲ４はそれぞれ独立に水素原子、又は置換基を有していてもよい一価の炭化水素基を示す。）
【００５７】
＜ハロゲン付加反応＞
臭素、Ｎ−ブロモスクシンイミド、トリクロロイソシアヌル酸、Ｎ−ヨードスクシンイミドなどのハロゲン化試薬１モル〜３２モルを温度が１０℃以下の濃硫酸に添加し、次いで前記閉環反応で得られた上記式（Ｖ）で表される化合物１モルを添加し、室温で２時間〜４８時間撹拌する。次いでこれを氷に注ぎ、得られた沈殿物を濾過し、酸が検出されなくなるまで水で洗浄し、次いでエタノールで洗浄し、９０℃〜１２０℃で乾燥し、ベンゼン環がハロゲン原子で１〜４置換された化合物の混合物として得られる。この方法を経て単一化合物として得る場合は、得られた混合物を、Ｎ，Ｎ−ジメチルホルムアミドなどの溶剤に添加し、次いで４−ジメチルアミノピリジンなどの塩基、ジ−tert−ブチルジカーボネート（「tert」はターシャリーの意味で記載している）などのカーボネート化合物を添加し、室温で２時間〜４８時間攪拌する。次いでこれを水に注ぎ、クロロホルムなどの溶剤で抽出し、溶剤層を減圧下で濃縮し混合物を得る。得られた混合物を、シリカゲルカラムクロマトグラフィーで分離して得られる単一化合物を有する溶液それぞれを濃縮し、Ｎ，Ｎ−ジメチルアセトアミドなどの溶剤及びトルエン−４−スルホン酸一水和物などの酸を添加し、１００℃〜２００℃で２時間〜２４時間攪拌し、沈殿物を得る。沈殿物を濾過し、Ｎ，Ｎ−ジメチルアセトアミドなどの溶剤で洗浄し、９０℃〜１２０℃で乾燥し、上記式（４）の化合物を得ることができる。
【００５８】
本発明の遮光性顔料組成物は、ディスプレイ用遮光性部材の仕様に合わせて、各有機顔料を単独に微細化して混合しても良いし、混合後微細化処理をしても構わない。
【００５９】
顔料の微細化の方法は、公知公用の方法で行うことができ、特に限定されるものではない。一般に、ソルベントソルトミリング法、硫酸溶解法、乾式磨砕法、有機溶媒および水による常圧および加圧による顔料化法、または、これらの組み合わせによる方法等を採用することができる。
【００６０】
本発明組成物と共に、有機色素誘導体を混在させても良く、有機色素誘導体は、スルホン酸基、フタルイミド基を有する又は、スルホン酸塩である有機色素誘導体であればいかなる化学構造を有していても良い。スルホン酸基、フタルイミド基を有する又は、スルホン酸塩である有機色素誘導体は、有機顔料をバインダおよび溶剤系において、分散性を向上するために添加する場合が多く、その効果は良く知られている。スルホン酸基の置換基数は、１分子あたり１〜４であり、好ましくは１〜２である。本発明の顔料組成物は、黒色系のため、如何なる有機色素誘導体を使用することができる。具体的にはアゾ構造、ベンツイミダゾロン構造、キナクリドン構造、ジケトピロロピロール構造、フタロシアニン構造、ジオキサジンバイオレット構造等があり、その中でも好ましいのが、銅フタロシアニンスルホン酸またはその塩、フタルイミドメチル銅フタロシアニン、キナクリドンスルホン酸またはその塩、フタルイミドメチルキナクリドンである。スルホン酸と塩を形成する金属は、Ｃａ、Ｎａ、Ｋ、Ｍｇ、Ｆｅ、Ｃｏ、Ｎｉ、Ｃｕ、Ｚｎ等の一価又は二価の金属である。また、金属塩以外の塩を形成するものとして、脂肪族アミン（ＮＨＲ２、ＮＨ２Ｒ、［ＮＲ４］＋（Ｒ：炭素数１〜２０のアルキル基））等の有機アミン塩がある。
【００６１】
有機色素誘導体は、有機顔料１００部当たり、１〜２０部の範囲で含有する。色相、生産性を考慮すると、１〜１５部の範囲で含有することが好ましい。有機色素誘導体を添加する時期は、本発明で実施している有機顔料を微細化する工程で添加しても構わないし、微細化工程後、有機顔料を洗浄し精製した後に添加しても構わない。しかし、スルホン酸基を有する又はその塩である有機色素誘導体による分散性効果の付与を考慮すると、微細化した後の有機顔料に処理することが好ましい。
【００６２】
有機色素誘導体の処理方法は、固体またはアルカリにより染料化し、酸性状態で有機顔料表面に吸着させる方法がある。固体の場合、微細化処理した有機顔料と水等の溶媒を含有したウェットケーキに添加する。アルカリによる有機色素誘導体の染料化は、通常ｐＨ８〜１２で行われ、その後、微細化した有機顔料とスラリー中で混合、その後、系内を酸性、通常ｐＨ３〜５に調整し、有機顔料表面に有機色素誘導体を析出させる。また、本発明の遮光性顔料組成物を製造する上で、有機色素誘導体以外に各種添加剤を添加してもよい。具体的には、光又は熱硬化性樹脂、界面活性剤、分散剤、ロジン等をあげることができる。
【００６３】
本発明の顔料組成物と、必要に応じて樹脂系分散剤と有機溶剤から着色組成物を作製する。着色組成物の作成方法としては、別々に各色有機顔料、有機溶剤、分散剤を分散した着色組成物を混合しても良いし、全有機顔料を一度に有機溶剤、分散剤と分散させても良い。
【００６４】
これら顔料組成物を有機溶剤中に分散させる場合、分散性の向上、及び分散安定性の向上のために、樹脂系分散剤が併用される。この樹脂系分散剤は、有機顔料とアンカー部位と結合して、相溶性部分が分散媒に伸長して分散体を構成する機能を有するものであり、後記する感光性組成物の調製に用いるアルカリ可溶性樹脂や、光重合性モノマーとは、別種のものである。
【００６５】
樹脂系分散剤としては、高分子鎖を有するもの、例えば、ポリウレタン樹脂、ポリエチレンイミン、ポリオキシエチレングリコールジエステル、アクリル樹脂、ポリエステル樹脂等を挙げることができる。中でも、ポリエステル樹脂系分散剤及び／又はアクリル樹脂系分散剤が、分散性、耐熱性、耐光性の点で好ましい。
【００６６】
各種樹脂系分散剤の具体例としては、商品名で、アジスパー(味の素ファインテクノ社製)、ＥＦＫＡ（ＢＡＳＦ社製）、ＤＩＳＰＥＲＢＹＫ（ビックケミー社製）、ディスパロン（楠本化成社製）、ＳＯＬＳＰＥＲＳＥ（ルーブリゾール社製）、ＫＰ（信越化学工業社製）、ポリフロー（共栄社化学社製）等を挙げることができる。これらの分散剤は、１種を用いてもよく、２種以上を任意の組み合わせ及び比率で併用することができる。
【００６７】
樹脂系分散剤は、各色の有機顔料の合計の質量換算１００部当たり、通常３０〜６０部、好ましくは３８〜５０部である。
【００６８】
ここで用いられる有機溶剤としては、例えば、ジイソプロピルエーテル、ミネラルスピリット、ｎ−ペンタン、アミルエーテル、エチルカプリレート、ｎ−ヘキサン、ジエチルエーテル、イソプレン、エチルイソブチルエーテル、ブチルステアレート、ｎ−オクタン、バルソル＃２、アプコ＃１８ソルベント、ジイソブチレン、アミルアセテート、ブチルアセテート、アプコシンナー、ブチルエーテル、ジイソブチルケトン、メチルシクロヘキセン、メチルノニルケトン、プロピルエーテル、ドデカン、ソーカルソルベントＮｏ．１及びＮｏ．２、アミルホルメート、ジヘキシルエーテル、ジイソプロピルケトン、ソルベッソ＃１５０、（ｎ，ｓｅｃ，ｔ−）酢酸ブチル、ヘキセン、シェルＴＳ２８ ソルベント、ブチルクロライド、エチルアミルケトン、エチルベンゾエート、アミルクロライド、エチレングリコールジエチルエーテル、エチルオルソホルメート、メトキシメチルペンタノン、メチルブチルケトン、メチルヘキシルケトン、メチルイソブチレート、ベンゾニトリル、エチルプロピオネート、メチルセロソルブアセテート、メチルイソアミルケトン、ｎ−アミルメチルケトン（２−ヘプタノン）、メチルイソブチルケトン、プロピルアセテート、アミルアセテート、アミルホルメート、ビシクロヘキシル、ジエチレングリコールモノエチルエーテルアセテート、ジペンテン、メトキシメチルペンタノール、メチルアミルケトン、メチルイソプロピルケトン、プロピルプロピオネート、プロピレングリコール−ｔ−ブチルエーテル、メチルエチルケトン、メチルセロソルブ、エチルセロソルブ、エチルセロソルブアセテート、カルビトール、シクロヘキサノン、酢酸エチル、プロピレングリコール、プロピレングリコールモノメチルエーテル、プロピレングリコールモノメチルエーテルアセテート、プロピレングリコールモノエチルエーテル、プロピレングリコールモノエチルエーテルアセテート、ジプロピレングリコールモノエチルエーテル、ジプロピレングリコールジメチルエーテル、ジプロピレングリコールモノメチルエーテル、ジプロピレングリコールモノメチルエーテルアセテート、３−メトキシプロピオン酸、３−エトキシプロピオン酸、３−エトキシプロピオン酸メチル、３−エトキシプロピオン酸エチル、３−メトキシプロピオン酸メチル、３−メトキシプロピオン酸エチル、３−メトキシプロピオン酸プロピル、３−メトキシプロピオン酸ブチル、ジグライム、エチレングリコールアセテート、エチルカルビトール、ブチルカルビトール、エチレングリコールモノブチルエーテル、プロピレングリコール−ｔ−ブチルエーテル、３−メトキシブタノール、３−メチル−３−メトキシブタノール、トリプロピレングリコールメチルエーテル、３−メトキシブチルアセテート、３−メチル−３−メトキシブチルアセテート等が挙げられる。
【００６９】
着色組成物を用いて、フォトリソグラフィー方式でブラックマトリックスを形成するための感光性組成物を調製する際には、低粘度で塗工性、作業性、吐出性に優れたものとするために、少なくとも、着色組成物に含有させる有機溶剤としてはｎ−アミルメチルケトン（２−ヘプタノン）を用いることが好ましい。
【００７０】
着色組成物を調製するために、有機溶剤は１種を単独で用いてもよく、２種以上を任意の組み合わせ及び比率で併用することができる。しかしながら、本発明の着色組成物において、有機溶剤は、各色の有機顔料の合計の質量換算１００部当たり、通常３００〜８００部、好ましくは４００〜６００部用いることが好ましい。
【００７１】
着色組成物の調製に当たっては、必要に応じて、例えば各種の顔料誘導体等を併用することができる。顔料誘導体の置換基としては、例えばスルホン酸基、スルホンアミド基及びその４級塩、フタルイミドメチル基、ジアルキルアミノアルキル基、水酸基、カルボキシル基、アミド基等が顔料骨格に直接又はアルキル基、アリール基、複素環基等を介して結合したものが挙げられる。
【００７２】
着色組成物は、上記した各色の有機顔料組成物、樹脂系分散剤及び有機溶剤を撹拌混合することにより調製することができる。必要であれば、ビーズやロッド等の各種粉砕メディアの存在下、上記混合物を必要時間に亘って振とう、分散させ、当該メディアを濾過等により除くことで調製することもできる。
【００７３】
着色組成物は、従来公知の方法でディスプレイの構成部材であるカラーフィルタのブラックマトリックスやブラックマスク、液晶層のカラムスペーサーやブラックシール、ＴＦＴ遮光膜、ＥＬＤにおける電界制限層、その他ディスプレイの遮光を必要とする部材に使用することができる。
【００７４】
カラーフィルタの代表的な製造方法は、フォトリソグラフィー法であり、ブラックマトリックスは、本発明の着色組成物から調製された後記する感光性組成物を、カラーフィルタ用の透明基板上に塗布し、加熱乾燥（プリベーク）した後、フォトマスクを介して紫外線を照射することでパターン露光を行って、ブラックマトリックス部に対応する箇所の光硬化性化合物を硬化させた後、未露光部分を現像液で現像し、非画素部を除去して画素部を透明基板に固着させる方法である。この方法で、感光性組成物の硬化着色皮膜からなるブラックマトリックス部が透明基板上に形成される。ＲＧＢの各画素部も、より比表面積の大きな各色の有機顔料から調製された感光性組成物から、上記の様にして同様に調製することができる。
【００７５】
後記する感光性組成物をガラス等の透明基板上に塗布する方法としては、例えば、スピンコート法、ロールコート法、スリットコート法、インクジェット法等が挙げられる。
【００７６】
透明基板に塗布した感光性組成物の塗膜の乾燥条件は、各成分の種類、配合割合等によっても異なるが、通常、５０〜１５０℃で、１〜１５分間程度である。この加熱処理を一般に「プリベーク」という。また、感光性組成物の光硬化に用いる光としては、２００〜５００ｎｍの波長範囲の紫外線、あるいは可視光を使用するのが好ましい。この波長範囲の光を発する各種光源が使用出来る。
【００７７】
現像方法としては、例えば、液盛り法、ディッピング法、スプレー法等が挙げられる。感光性組成物の露光、現像の後に、ブラックマトリックス或いは必要な色の画素部が形成された透明基板は水洗いし乾燥させる。こうして得られたカラーフィルタは、ホットプレート、オーブン等の加熱装置により、１００〜２８０℃で、所定時間加熱処理（ポストベーク）することによって、着色塗膜中の揮発性成分を除去すると同時に、感光性組成物の硬化着色皮膜中に残存する未反応の光硬化性化合物が熱硬化し、カラーフィルタが完成する。
【００７８】
カラーフィルタのブラックマトリックス部を形成するための感光性組成物は、本発明の着色組成物と、アルカリ可溶性樹脂と、光重合性モノマーと、光重合開始剤とを必須成分とし、これらを混合することで調製することが出来る。
【００７９】
ブラックマトリックス部を形成する着色樹脂皮膜に、カラーフィルタの実生産で行われるベーキング等に耐え得る強靱性等が要求される場合には、前記感光性組成物を調製するに当たって、光重合性モノマーだけでなく、このアルカリ可溶性樹脂を併用することが不可欠である。アルカリ可溶性樹脂を併用する場合には、有機溶剤としては、それを溶解するものを使用するのが好ましい。
【００８０】
前記感光性組成物の製造方法としては、本発明の着色組成物を事前に調製してから、そこに、アルカリ可溶性樹脂と、光重合性モノマーと、光重合開始剤を加えて前記感光性組成物とする方法が一般的である。
【００８１】
感光性組成物の調製に使用するアルカリ可溶性樹脂としては、カルボキシル基又は酸性を呈する水酸基を含む樹脂、例えば、ノボラック型フェノール樹脂、（メタ）アクリル酸アルキルエステル−（メタ）アクリル酸共重合体、スチレン−（メタ）アクリル酸共重合体、スチレン−マレイン酸共重合体等が挙げられる。尚、本発明において、（メタ）アクリルとの記載は、アクリルとメタクリルとを合わせた総称である。
【００８２】
なかでも、硬化皮膜の耐熱性をより高めるためには、イミド構造、スチレン及び（メタ）アクリル酸の各重合単位を含有するアルカリ可溶性樹脂を用いることが好ましい。
【００８３】
このアルカリ可溶性樹脂は、上記した、有機顔料とアンカー部位と結合して、相溶性部分が分散媒に伸長して分散体を構成する機能を有さないものであるが、一方で、アルカリに接触することで溶解する特徴を活かし、感光性組成物の未露光部分の除去の目的で専ら用いられる。
【００８４】
光重合性モノマーとしては、例えば、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビス〔（メタ）アクリロキシエトキシ〕ビスフェノールＡ、３−メチルペンタンジオールジ（メタ）アクリレート等のような２官能モノマー、トリメチルロールプロパトントリ（メタ）アクリレート、ペンタエリスリトールトリ（メタ）アクリレート、トリス（２−ヒドロキシエチル）イソシアヌレートのトリ（メタ）アクリレート、ジペンタエリスリトールヘキサ（メタ）アクリレート、ジペンタエリスリトールペンタ（メタ）アクリレート、ジトリメチロールプロパンテトラ(メタ)アクリレート等の比較的分子量の小さな多官能モノマー、ポリエステルアクリレート、ポリウレタンアクリレート、ポリエーテルアクリレート等の様な比較的分子量の大きな多官能モノマーが挙げられる。上記同様に、（メタ）アクリレートとの記載は、アクリレートとメタクリレートとを合わせた総称である。
【００８５】
なかでも、硬化皮膜の耐熱性をより高めるためには、四官能〜六官能の（メタ）アクリレートを用いることが好ましい。
【００８６】
光重合開始剤としては、例えば、アセトフェノン、ベンゾフェノン、ベンジルジメチルケタノール、ベンゾイルパーオキサイド、２−クロロチオキサントン、１，３−ビス（４’−アジドベンザル）−２−プロパン、１，３−ビス（４−アジドベンザル）−２−プロパン−２’−スルホン酸、４，４’−ジアジドスチルベン−２，２’−ジスルホン酸、エタノン，１−〔９−エチル−６−[２−メチル−４−（２，２−ジメチル−１，３−ジオキソラニル）メトキシベンゾイル]−９．Ｈ．−カルバゾール−３−イル〕−，１−（Ｏ−アセチルオキシム）等が挙げられる。
【００８７】
本発明の感光性組成物は、黒色であるため、硬化性に優れる光重合開始剤を用いることが好ましい。
【００８８】
このような特性の本発明の感光性組成物は、本発明の着色組成物１００部当たり、アルカリ可溶性樹脂と光重合性モノマーの合計が３〜２０部、光重合性モノマー１部当たり０．０５〜３部の光重合開始剤と、必要に応じて、さらに上記した着色組成物の調製に用いた有機溶剤を添加し、均一となる様に攪拌分散してブラックマトリクス部を形成するための感光性組成物を得ることが出来る。
【００８９】
フォトリソグラフィー方式でブラックマトリクスを形成させるには、本発明の感光性組成物を低粘度で塗工性、作業性に優れたものとするために、少なくとも、質量換算で不揮発分は５〜２０％となるように調製することが好ましい。
【００９０】
現像液としては、公知慣用のアルカリ水溶液を使用することが出来る。特に前記感光性組成物には、アルカリ可溶性樹脂が含まれていることから、アルカリ水溶液での洗浄がブラックマトリクス部の形成に効果的である。本発明の感光性組成物の優れた耐熱性は、この様なアルカリ洗浄後に焼成を行なうカラーフィルタの製造方法において発揮される。
【００９１】
顔料分散法のうち、フォトリソグラフィー法によるブラックマトリクス部の製造方法について詳記したが、本発明の感光性組成物を使用して調製されたブラックマトリックス部は、その他の電着法、転写法、ミセル電解法、ＰＶＥＤ（Ｐｈｏｔｏ  Ｖｏｌｔａｉｃ  Ｅｌｅｃｔｒｏ  Ｄｅｐｏｓｉｔｉｏｎ）法等の方法で形成して、カラーフィルタを製造してもよい。
【００９２】
カラーフィルタは、赤色有機顔料、緑色有機顔料、青色有機顔料ならびに本発明の着色組成物を使用して得た各色の感光性組成物を使用し、平行な一対の透明電極間に液晶材料を封入し、透明電極を不連続な微細区間に分割すると共に、この透明電極上のブラックマトリクスにより格子状に区分けされた微細区間のそれぞれに、赤（Ｒ）、緑（Ｇ）および青（Ｂ）のいずれか１色から選ばれたカラーフィルタ着色画素部を交互にパターン状に設ける方法、あるいは基板上にカラーフィルタ着色画素部を形成した後、透明電極を設ける様にすることで得ることが出来る。
【００９３】
本発明の感光性組成物から得られるブラックマトリクス部は、上記した各色有機顔料が黒色となる様に含まれたものであり、一見すると、各色の感光性組成物を混合して黒色感光性組成物を調製した場合と、同様のブラックマトリクスが得られるかの様に思われるが、本発明では、感光性組成物とする以前の段階である着色組成物の調製時に、予め、各色の有機顔料が混合される結果、より均一な混合が達成され、より優れた特性のブラックマトリクスが得られる。
【実施例】
【００９４】
以下、本発明を実施例に基づいて説明するが、本発明はこれによって限定されるものではない。なお、実施例及び比較例において特に断りがない場合は、「部」及び「％」は質量基準である。【００９５】
［評価方法］
本明細書で用いる主な評価方法について詳述する。
（１）ピークトップ位置など
評価対象の顔料をＰＭＡ（プロピレングリコールモノメチルエーテルアセテート）に分散後、ＰＭＡを用いて分散液を希釈し、分光光度計（Ｕ３９００、株式会社日立ハイテクサイエンス製）で吸光スペクトルを測定し、ピークトップの位置、最大吸光度、３６５ｎｍにおける吸光度、５５５ｎｍにおける吸光度、７００ｎｍにおける吸光度を確認した。
（２）光学濃度（ＯＤ値）の測定
ブラックマトリクスを作製し、分光光度計（Ｕ−３９００）で３６５ｎｍにおける吸光度、７００ｎｍにおける吸光度、各波長における透過率（Ｉ０／Ｉ）を測定した。ＪＩＳ Ｚ ８７０１に従い、下記式よりブラックマトリクスのＯＤ値を求めた。
0006424991.tif 000015
Ｙ：輝度（明るさ）
ｋ:定数
Ｔ:透過率
Ｓ:光源強度
ｙ:等色関数（人間の目の感度）
ＯＤ＝ｌｏｇ１０（最大輝度／Ｙ）＝ｌｏｇ１０（１００／Ｙ）【００９６】
＜顔料製造工程＞
Ｃ．Ｉ．ピグメントブルー２５（特開昭５１−９７６３３号公報を基に合成）を塩化ナトリウム、ジエチレングリコールと混合し、ステンレス製ニーダー（株式会社井上製作所製）により湿式磨砕を行うことで、顔料Ａ−１〜Ａ−５を作成した。顔料Ａ−１〜Ａ−５の平均一次粒子径をＳｍａｒｔＬａｂ（株式会社リガク製）のＵＳＡＸＳ法を用いて測定した。（顔料Ａ−１は３６ｎｍ、顔料Ａ−２は５３ｎｍ、顔料Ａ−３は９４ｎｍ、顔料Ａ−４は１５５ｎｍ、顔料Ａ−５は１８９ｎｍであった）【００９７】
実施例１
得られた顔料Ａ−１  ０．４部、ＬＰＮ−２１１１６（ＢＹＫ株式会社製、樹脂系分散剤）０．５部、プロピレングリコールモノメチルエーテルアセテート７．４部を混合し、０．２〜０．３ｍｍφのジルコニアビーズを加え、ペイントコンディショナー（東洋精機株式会社製）で２時間分散し、着色組成物（Ｂ−１）を得た。着色組成物（Ｂ−１）０．１部にプロピレングリコールモノメチルエーテルアセテート９９．９部を添加し、評価用組成物（Ｃ−１）を調製した。【００９８】
実施例２
顔料Ａ−１を顔料Ａ−２に変えた以外は前記実施例１と同様な操作を行い、評価用組成物（Ｃ−２）を得た。【００９９】
実施例３
顔料Ａ−１を顔料Ａ−３に変えた以外は前記実施例１と同様な操作を行い、評価用組成物（Ｃ−３）を得た。【０１００】
実施例４
顔料Ａ−１を顔料Ａ−４に変えた以外は前記実施例１と同様な操作を行い、評価用組成物（Ｃ−４）を得た。【０１０１】
実施例５
顔料Ａ−１を顔料Ａ−５に変えた以外は前記実施例１と同様な操作を行い、評価用組成物（Ｃ−５）を得た。【０１０２】
比較例１
顔料Ａ−１をＰａｌｉｏｇｅｎ  Ｂｌｕｅ  Ｌ６３６０  （ＢＡＳＦ株式会社製Ｃ．Ｉ．ピグメントブルー６０）に変えた以外は前記実施例１と同様な操作を行い、評価用組成物（Ｃ−６）を得た。【０１０３】
比較例２
顔料Ａ−１をＦａｓｔｏｇｅｎ  Ｂｌｕｅ  ＥＰ−ＣＦ  （ＤＩＣ株式会社製Ｃ．Ｉ．ピグメントブルー１５：６）に変えた以外は前記実施例１と同様な操作を行い、評価用組成物（Ｃ−７）を得た。【０１０４】
＜ピークトップ位置の確認＞
上記実施例１〜５及び比較例１〜２で得られた評価用組成物の吸光スペクトルを分光光度計（Ｕ３９００、株式会社日立ハイテクサイエンス製）により測定した。結果を表１に示す。【０１０５】
【表１】
0006424991.tif 000016
【０１０６】
＜着色組成物の作製工程＞
実施例６
顔料Ａ−３（Ｃ．Ｉ．ピグメントブルー２５、着色剤１）１２．０部、Ｃｒｏｍｏｐｈｔａｌ Ｏｒａｎｇｅ Ｋ  ２９６０（ＢＡＳＦ株式会社製、Ｃ．Ｉ．ピグメントオレンジ６４、着色剤２）１．５部、Ｐａｌｉｏｇｅｎ Ｒｅｄ Ｖｉｏｌｅｔ Ｋ ５４１１（ＢＡＳＦ株式会社製、Ｃ．Ｉ．ピグメントバイオレット２９、着色剤３）１．５部、ＬＰＮ−２１１１６（ＢＹＫ株式会社製、樹脂系分散剤）４．５部、プロピレングリコールモノメチルエーテルアセテート７３．８部の混合物に０．２〜０．３ｍｍφのジルコニアビーズを加え、ペイントコンディショナーで２時間分散し、着色組成物（Ｄ−１）を得た。
＜感光性樹脂組成物の作製工程＞
着色組成物（Ｄ−１）１００部、アルカリ可溶性樹脂としてメタクリル酸／こはく酸モノ（２−メタクリロイロキシエチル）／Ｎ−フェニルマレイミド／スチレン／ベンジルメタクリレート共重合体（共重合質量比＝２５／１０／３０／２０／１５、Ｍｗ＝１２，０００、Ｍｎ＝６，５００）５部、光重合性モノマーとしてジペンタエリスリトールヘキサアクリレート１０部、光重合開始剤としてエタノン，１−〔９−エチル−６−[２−メチル−４−（２，２−ジメチル−１，３−ジオキソラニル）メトキシベンゾイル]−９．Ｈ．−カルバゾール−３−イル〕−，１−（Ｏ−アセチルオキシム）を１部、および有機溶剤としてジプロピレングリコールジメチルエーテル２５部、プロピレングリコールモノメチルエーテルアセテート２５部、３−メトキシブチルアセテート７５部、シクロヘキサノン５０部を混合して、感光性樹脂組成物（Ｅ−１）を調製した。
＜ブラックマトリクスの作製工程＞
１０ｃｍ角のガラス基板（日本電気硝子製カラーフィルタ用ガラス板「ＯＡ−１０」）を信越化学製シランカップリング剤「ＫＢＭ−６０３」の１％希釈液に３分間浸漬し、１０秒間水洗して、エアーガンで水切り後、１１０℃のオーブンで５分間乾燥した。このガラス基板上に、上記にて調製した感光性樹脂組成物（Ｅ−１）をスピンコーターを用いて塗布した。１分間真空乾燥後、ホットプレート上で９０℃にて９０秒間加熱乾燥し、乾燥膜厚約３．５μｍの塗布膜を得た。その後、塗布膜側から、１５μｍ幅の細線パターンマスクを介して画像露光を施すもの（パターン１）と、マスクを介さずに全面に露光を施すもの（パターン２）との２通りの露光を行った。露光条件は、それぞれ３ｋＷ高圧水銀灯を用い５０ｍＪ／ｃｍ２（ｉ線基準）とした。次いで、０．０５％の水酸化カリウムと０．０８％のノニオン性界面活性剤（花王製「Ａ−６０」）を含有する水溶液よりなる現像液を用い、２３℃において水圧０．１５ＭＰａのシャワー現像を施した後、純水にて現像を停止し、水洗スプレーにて洗浄しブラックマトリクス（Ｆ−１）を得た。なお、シャワー現像時間は、１０〜１２０秒間の間で調整し、未露光の塗布膜が溶解除去される時間の１．５倍とした。【０１０７】
実施例７
実施例６の着色剤１を顔料Ａ−３  ７．５部に、着色剤２をＣｒｏｍｏｐｈｔａｌ Ｏｒａｎｇｅ Ｋ  ２９６０  ３．７５部に、着色剤３をＰａｌｉｏｇｅｎ Ｒｅｄ Ｖｉｏｌｅｔ Ｋ ５４１１  ３．７５部に変更した以外は前記実施例６と同様な操作を行い、ブラックマトリクス（Ｆ−２）を得た。【０１０８】
実施例８
実施例６の着色剤１を顔料Ａ−３  ３．０部に、着色剤２をＣｒｏｍｏｐｈｔａｌ Ｏｒａｎｇｅ Ｋ  ２９６０  ６．０部に、着色剤３をＰａｌｉｏｇｅｎ Ｒｅｄ Ｖｉｏｌｅｔ Ｋ ５４１１  ６．０部に変更した以外は前記実施例６と同様な操作を行い、ブラックマトリクス（Ｆ−３）を得た。【０１０９】
実施例９
実施例６の着色剤１を顔料Ａ−３  １２．０部に、着色剤２をＰＶ  Ｆａｓｔ  Ｏｒａｎｇｅ  Ｈ４ＧＬ０１（Ｃｌａｒｉａｎｔ社製、Ｃ．Ｉ．ピグメントオレンジ７２）  １．５部に、着色剤３をＰａｌｉｏｇｅｎ Ｒｅｄ Ｖｉｏｌｅｔ Ｋ ５４１１  １．５部に変更した以外は前記実施例６と同様な操作を行い、ブラックマトリクス（Ｆ−４）を得た。【０１１０】
実施例１０
実施例６の着色剤１を顔料Ａ−３  ７．５部に、着色剤２をＰＶ  Ｆａｓｔ  Ｏｒａｎｇｅ  Ｈ４ＧＬ０１  ３．７５部に、着色剤３をＰａｌｉｏｇｅｎ Ｒｅｄ Ｖｉｏｌｅｔ Ｋ ５４１１  ３．７５部に変更した以外は前記実施例６と同様な操作を行い、ブラックマトリクス（Ｆ−５）を得た。【０１１１】
実施例１１
実施例６の着色剤１を顔料Ａ−３  ３．０部に、着色剤２をＰＶ  Ｆａｓｔ  Ｏｒａｎｇｅ  Ｈ４ＧＬ０１  ６．０部に、着色剤３をＰａｌｉｏｇｅｎ Ｒｅｄ Ｖｉｏｌｅｔ Ｋ ５４１１  ６．０部に変更した以外は前記実施例６と同様な操作を行い、ブラックマトリクス（Ｆ−６）を得た。【０１１２】
実施例１２
実施例６の着色剤１を顔料Ａ−３  １２．０部に、着色剤２を化合物Ｇ  １．５部、着色剤３をＣｒｏｍｏｐｈｔａｌ Ｏｒａｎｇｅ Ｋ  ２９６０  １．５部に変更した以外は上記実施例６と同様な操作を行い、ブラックマトリクス（Ｆ−７）を得た。【０１１３】
【化１３】
0006424991.tif 000017
【０１１４】
化合物Ｇは以下の操作を行い作製した。
Ｎ−ブロモスクシンイミド  ５３部を温度が１０℃以下の濃硫酸５２５００部に添加し、次いで特開平１１−３３５５７５に記載の方法で合成した化合物Ｈ（下記構造）３５０部を添加し、室温で２０時間撹拌した。次いでこれを氷５２５０００部に注ぎ、沈殿物を得た。得られた沈殿物を濾過し、酸が検出されなくなるまで水で洗浄し、次いで３００００部のエタノールで洗浄し、９０℃で乾燥し、生成物Ｉ  ３９０部を得た。【０１１５】
【化１４】
0006424991.tif 000018
【０１１６】
得られた生成物Ｉ  ３９０部をＮ，Ｎ−ジメチルホルムアミド２０００部に添加し、次いで４−ジメチルアミノピリジン１００部、ジ−tert−ブチルジカーボネート８００部（「tert」はターシャリーの意味で記載している）を添加し、室温で１６時間攪拌した。次いでこれを水８０００部に注ぎ、クロロホルム８０００部で抽出し、クロロホルム層を減圧下で濃縮し生成物Ｊを得た。【０１１７】
得られた生成物Ｃを、シリカゲルカラムクロマトグラフィー（展開溶媒：クロロホルム／メタノール／ジメチルスルホキシド）で分離して得られた化合物Ｇを含有する溶液を濃縮し、Ｎ，Ｎ−ジメチルアセトアミド５００部及びトルエン−４−スルホン酸一水和物５０部を添加し、１３０℃で４時間攪拌し、沈殿物を得た。沈殿物を濾過し、Ｎ，Ｎ−ジメチルアセトアミド２００部及びメタノール８００部で洗浄し、９０℃で乾燥し、化合物Ｇを得た（３．４部、収率  ０．６％）。【０１１８】
実施例１３
実施例６の着色剤１を顔料Ａ−３  ７．５部に、着色剤２を化合物Ｇ  ３．７５部に、着色剤３をＣｒｏｍｏｐｈｔａｌ Ｏｒａｎｇｅ Ｋ  ２９６０  ３．７５部に変更した以外は前記実施例６と同様な操作を行い、ブラックマトリクス（Ｆ−８）を得た。【０１１９】
実施例１４
実施例６の着色剤１を顔料Ａ−３  ３．０部に、着色剤２を化合物Ｇ  ６．０部に、着色剤３をＣｒｏｍｏｐｈｔａｌ Ｏｒａｎｇｅ Ｋ  ２９６０  ６．０部に変更した以外は前記実施例６と同様な操作を行い、ブラックマトリクス（Ｆ−９）を得た。【０１２０】
実施例１５
実施例６の着色剤１を顔料Ａ−３  １．５部に、着色剤２を化合物Ｇ  １０．５部に、着色剤３をＣｒｏｍｏｐｈｔａｌ Ｏｒａｎｇｅ Ｋ  ２９６０  ３．０部に変更した以外は前記実施例６と同様な操作を行い、ブラックマトリクス（Ｆ−１０）を得た。【０１２１】
実施例１６
実施例６の着色剤１を顔料Ａ−１  ７．５部に、着色剤２を化合物Ｇ  ３．７５部に、着色剤３をＣｒｏｍｏｐｈｔａｌ Ｏｒａｎｇｅ Ｋ  ２９６０  ３．７５部に変更した以外は前記実施例６と同様な操作を行い、ブラックマトリクス（Ｆ−１１）を得た。【０１２２】
実施例１７
実施例６の着色剤１を顔料Ａ−２  ７．５部に、着色剤２を化合物Ｇ  ３．７５部に、着色剤３をＣｒｏｍｏｐｈｔａｌ Ｏｒａｎｇｅ Ｋ  ２９６０  ３．７５部に変更した以外は前記実施例６と同様な操作を行い、ブラックマトリクス（Ｆ−１２）を得た。【０１２３】
実施例１８
実施例６の着色剤１を顔料Ａ−４  ７．５部に、着色剤２を化合物Ｇ  ３．７５部に、着色剤３をＣｒｏｍｏｐｈｔａｌ Ｏｒａｎｇｅ Ｋ  ２９６０  ３．７５部に変更した以外は前記実施例６と同様な操作を行い、ブラックマトリクス（Ｆ−１３）を得た。【０１２４】
実施例１９
実施例６の着色剤１を顔料Ａ−５  ７．５部に、着色剤２を化合物Ｇ  ３．７５部に、着色剤３をＣｒｏｍｏｐｈｔａｌ Ｏｒａｎｇｅ Ｋ  ２９６０  ３．７５部に変更した以外は前記実施例６と同様な操作を行い、ブラックマトリクス（Ｆ−１４）を得た。【０１２５】
比較例３
実施例６の着色剤１〜３をＦａｓｔｏｇｅｎ  Ｂｌｕｅ  ＥＰ−ＣＦ  １２．０部、Ｃｒｏｍｏｐｈｔａｌ Ｏｒａｎｇｅ Ｋ  ２９６０  １．５部、Ｐａｌｉｏｇｅｎ Ｒｅｄ Ｖｉｏｌｅｔ Ｋ ５４１１  １．５部に変更した以外は上記実施例６と同様な操作を行い、ブラックマトリクス（Ｆ−１５）を得た。【０１２６】
比較例４
実施例６の着色剤１〜３をＦａｓｔｏｇｅｎ  Ｂｌｕｅ  ＥＰ−ＣＦ  ７．５部、Ｃｒｏｍｏｐｈｔａｌ Ｏｒａｎｇｅ Ｋ  ２９６０  ３．７５部、Ｐａｌｉｏｇｅｎ Ｒｅｄ Ｖｉｏｌｅｔ Ｋ ５４１１  ３．７５部に変更した以外は上記実施例６と同様な操作を行い、ブラックマトリクス（Ｆ−１６）を得た。【０１２７】
比較例５
実施例６の着色剤１〜３をＦａｓｔｏｇｅｎ  Ｂｌｕｅ  ＥＰ−ＣＦ  ３．０部、Ｃｒｏｍｏｐｈｔａｌ Ｏｒａｎｇｅ Ｋ  ２９６０  ６．０部、Ｐａｌｉｏｇｅｎ Ｒｅｄ Ｖｉｏｌｅｔ Ｋ ５４１１  ６．０部に変更した以外は上記実施例６と同様な操作を行い、ブラックマトリクス（Ｆ−１７）を得た。【０１２８】
比較例６
実施例６の着色剤１〜３をＦａｓｔｏｇｅｎ  Ｂｌｕｅ  ＥＰ−ＣＦ  １２．０部、  ＦＡＳＴＯＧＥＮ Ｓｕｐｅｒ Ｒｅｄ ＡＴＹ−ＴＲ（ＤＩＣ株式会社製Ｃ．Ｉ．ピグメントレッド１７７）  ３．０部に変更した以外は上記実施例６と同様な操作を行い、ブラックマトリクス（Ｆ−１８）を得た。【０１２９】
比較例７
実施例６の着色剤１〜３をＦａｓｔｏｇｅｎ  Ｂｌｕｅ  ＥＰ−ＣＦ  ７．５部、  ＦＡＳＴＯＧＥＮ Ｓｕｐｅｒ Ｒｅｄ ＡＴＹ−ＴＲ  ７．５部に変更した以外は上記実施例６と同様な操作を行い、ブラックマトリクス（Ｆ−１９）を得た。【０１３０】
比較例８
実施例６の着色剤１〜３をＦａｓｔｏｇｅｎ  Ｂｌｕｅ  ＥＰ−ＣＦ  ３．０部、  ＦＡＳＴＯＧＥＮ Ｓｕｐｅｒ Ｒｅｄ ＡＴＹ−ＴＲ  １２．０部に変更した以外は上記実施例６と同様な操作を行い、ブラックマトリクス（Ｆ−２０）を得た。【０１３１】
比較例９
実施例６の着色剤１〜３をＰａｌｉｏｇｅｎ Ｂｌｕｅ Ｌ６３６０  １２．０部、Ｃｒｏｍｏｐｈｔａｌ Ｏｒａｎｇｅ Ｋ  ２９６０  １．５部、Ｐａｌｉｏｇｅｎ Ｒｅｄ Ｖｉｏｌｅｔ Ｋ ５４１１  １．５部に変更した以外は上記実施例６と同様な操作を行い、ブラックマトリクス（Ｆ−２１）を得た。【０１３２】
比較例１０
実施例６の着色剤１〜３をＰａｌｉｏｇｅｎ Ｂｌｕｅ Ｌ６３６０  ７．５部、Ｃｒｏｍｏｐｈｔａｌ Ｏｒａｎｇｅ Ｋ  ２９６０  ３．７５部、Ｐａｌｉｏｇｅｎ Ｒｅｄ Ｖｉｏｌｅｔ Ｋ ５４１１  ３．７５部に変更した以外は上記実施例６と同様な操作を行い、ブラックマトリクス（Ｆ−２２）を得た。【０１３３】
比較例１１
実施例６の着色剤１〜３をＰａｌｉｏｇｅｎ Ｂｌｕｅ Ｌ６３６０  ３．０部、Ｃｒｏｍｏｐｈｔａｌ Ｏｒａｎｇｅ Ｋ  ２９６０  ６．０部、Ｐａｌｉｏｇｅｎ Ｒｅｄ Ｖｉｏｌｅｔ Ｋ ５４１１  ６．０部に変更した以外は上記実施例６と同様な操作を行い、ブラックマトリクス（Ｆ−２３）を得た。【０１３４】
＜評価＞
実施例６〜１９、比較例３〜１１で作製したブラックマトリクスのＯＤ値、３６５ｎｍ吸光度及び７００ｎｍ吸光度を、比較例４の値を１００に換算して、下表に記載した。【０１３５】
本発明組成物から得られたブラックマトリクスは、３６５ｎｍの吸光度が比較例４のブ
ラックマトリクスより低いにも関わらず、比較例３〜１１のブラックマトリクスに比べてＯＤ値が顕著に向上した。【０１３６】
また、ＰＢ−２５を５０％含む実施例７、１０、１３、１６、１７、１８、１９のブラックマトリクス同士を比較した場合、ＰＢ−２５と化合物Ｇを併用した実施例１３、１６、１７、１８、１９のブラックマトリクスは７００ｎｍの吸光度が大きく好ましい。さらに実施例１３、１６、１７、１８、１９のブラックマトリクスの７００ｎｍの吸光度は比較例４対比２００前後の値であれば同程度とみなすことができ、この場合、７００ｎｍの吸光度の大小より、ＯＤ値の大小が重要特性となる。この観点から、平均一次粒子径が５０ｎｍ〜１６０ｎｍの範囲にある顔料Ａ−２、Ａ−３、Ａ−４をそれぞれ含む実施例１３、１７、１８のブラックマトリクスは７００ｎｍの吸光度が大きく、かつ、高いＯＤ値を有しており特に優れた性能を示すことがわかる。【０１３７】
【表２】
0006424991.tif 000019
【要約】
本発明が解決しようとする課題は、光学濃度が高くかつ露光感度が高い遮光性顔料組成物を提供することにある。また、該遮光性顔料組成物を含むディスプレイ用遮光性部材を提供することにある。２以上の有機顔料を含有してなる遮光性顔料組成物であって、有機顔料として、少なくとも、下記一般式（１）：
0006424991.tif 000024
（式（１）中、Ｒ１〜Ｒ６はそれぞれ独立に、水素原子、ハロゲン原子、ニトロ基、置換基を有していてもよいアルコキシ基、置換基を有していてもよいアミノ基、置換基を有していてもよいスルホニル基、置換基を有していてもよいカルボキシル基、又は置換基を有していてもよい一価の炭化水素基である）で表される有機顔料（Ａ）を含有することを特徴とする遮光性顔料組成物を提供することにより、上記課題を解決する。